(57)【特許請求の範囲】
【請求項１】
平均細孔径が１５〜２００ｎｍであり且つ平均粒子強度が１２〜５０Ｎである無機担体粒子と、該無機担体粒子上に担持されたリン酸とを含有し、
前記リン酸中のオルトリン酸の比率がリン原子換算で６０モル％以上であり、
前記リン酸の含有量が、前記無機担体粒子に対するオルトリン酸換算のリン酸質量の割合として、４０〜２００質量％であることを特徴とするオレフィン二量体を製造するために用いられる固体リン酸触媒。
【請求項２】
請求項１に記載の固体リン酸触媒に、オレフィンを含有する原料を液相にて接触せしめる工程を備え、
前記原料に含まれる水の含有量が、原料全量を基準として１０質量ｐｐｍ以上であり、
且つ、前記原料の飽和水分量以下であることを特徴とするオレフィン二量体の製造方法。
【請求項３】
前記オレフィンが炭素数３〜５のモノオレフィンであることを特徴とする請求項２に記載のオレフィン二量体の製造方法。
【発明の詳細な説明】
【技術分野】
【０００１】
本発明は、固体リン酸触媒及びそれを使用するオレフィン二量体の製造方法に関する。
【背景技術】
【０００２】
固体リン酸触媒は、無機担体にリン酸を担持した触媒であり、オレフィンの水和反応やオレフィンのオリゴマー化反応等に用いられる。
【０００３】
一方、オレフィンのオリゴマーは各種用途に用いられており、特に軽質オレフィン（例えば、プロピレン、ノルマルブテン、イソブテン、ペンテン類）の二量体は、ガソリンの高オクタン価基材や化学中間原料として重要である。オレフィンの二量化を含むオリゴマー化は、酸触媒を用いて行われ、これまで数多くの研究がなされている。酸触媒としては、硫酸、フッ化水素酸、リン酸、塩化アルミニウム及びフッ化ホウ素や、非晶性又は結晶性アルミノシリケート、粘土、イオン交換樹脂、複合酸化物、担体付き酸などの固体酸が慣用的な例として挙げられ、安価で簡便な製造プロセスが可能である上記固体リン酸触媒についても種々検討されている。
【０００４】
固体リン酸触媒によるオレフィンのオリゴマー化として、例えば、１００℃を越えるか焼条件で調製された固体リン酸触媒を用いてプロピレンをオリゴマー化する方法（例えば下記特許文献１を参照。）や、リン酸と珪酸質原料の無定形混合物を２５０〜４５０℃、水蒸気濃度３〜５０モル％の条件で結晶化して調製した触媒（シリコンオルトホスフェートおよびシリコンピロホスフェートからなる触媒）を用いてプロピレンをオリゴマー化する方法（例えば下記特許文献２を参照。）などが提案されている。また、固体リン酸触媒のリン酸の縮合度がオレフィンのオリゴマー化反応に対する活性に影響を及ぼすことは従来から知られており、例えば、下記特許文献３や非特許文献１には、固体リン酸触媒を水に浸漬して溶出する遊離リン酸成分（オルトリン酸、ピロリン酸などの非縮合または低縮合のリン酸）の触媒に対する重量比が小さい触媒（担持されたリン酸中のオルトリン酸の比率が、リン原子換算で多くても４６モル％程度）を用いて、Ｃ３およびＣ４等のオレフィンをオリゴマー化する例が開示されている。
【０００５】
しかしながら、上記の従来の固体リン酸触媒を用いるオレフィンのオリゴマー化は、いずれもオレフィンの二量化を主目的としたものではない上に、従来の固体リン酸触媒ではオレフィンの高重合物の副生が避けられず、オレフィン二量体を選択的に得ることは困難であった。
【０００６】
オレフィンの二量化選択性の向上について検討された例はあり、例えば、下記特許文献４には、担体に担持されたリン酸中のオルトリン酸の比率をリン原子換算で６０モル％以上である固体リン酸触媒を用いたオレフィンの二量体化方法が提案されている。
【０００７】
【特許文献１】特公平８−２９２５１号公報
【特許文献２】特公平７−５９３０１号公報
【特許文献３】特開２００１−１９９９０７号公報
【非特許文献１】“Applied Catalysis A : General”,1993, 97, p.177-196
【特許文献４】特開２００６−５１４９２号公報
【発明の開示】
【発明が解決しようとする課題】
【０００８】
ところで、触媒の機械的強度が低いと、触媒及びイナートボール等の充填物の荷重により担体が崩壊して、運転中徐々に差圧が上昇し運転ができなくなるため、固体リン酸触媒においても機械的強度は重要な要素となってきている。オレフィンの二量体を効率よく生産するためには、固体リン酸触媒の触媒活性及びオレフィンの二量化選択性の向上のみならず触媒の機械的強度を十分確保することが望ましい。しかし、特許文献４には、固体リン酸触媒のリン酸組成と二量化選択性との関係についての記載はあるものの、触媒の機械的特性との関連についてはなんら開示されていない。
【０００９】
そこで、本発明は、機械的強度とオレフィンの二量化選択性とを高水準で両立し得る固体リン酸触媒を提供すること、及びそのような固体リン酸触媒を用いてオレフィン二量体を効率よく生産することを可能とするオレフィン二量体の製造方法を提供することを目的とする。
【課題を解決するための手段】
【００１０】
上記課題を解決するために、本発明者らは鋭意研究を行った結果、特定範囲の平均細孔径及び特定範囲の平均粒子強度を有する無機担体粒子と、この担体粒子上に担持させた特定の組成を有するリン酸とを含む固体リン酸触媒が、高いオレフィンの二量化選択性と十分な機械的強度とを有し得ることを見出した。すなわち、オレフィンの二量化選択性を向上する目的で触媒を構成する無機担体の細孔構造を変化させると、触媒の機械的強度が変化し、その実用性に影響を与えることが懸念されるが、上記特定範囲の平均細孔径及び平均粒子強度を有する無機担体粒子を選択し、これと上記特定のリン酸とを組み合わせることにより、機械的強度とオレフィンの二量化選択性とを高水準で両立できるとの知見を本発明者らは得た。そして、このような知見に基づき、本発明を完成するに至った。
【００１１】
本発明は、平均細孔径が１５〜２００ｎｍであり且つ平均粒子強度が１２〜５０Ｎである無機担体粒子と、該無機担体粒子上に担持されたリン酸とを含有し、リン酸中のオルトリン酸の比率がリン原子換算で６０モル％以上であり、リン酸の含有量が、無機担体粒子に対するオルトリン酸換算のリン酸質量の割合として、４０〜２００質量％であることを特徴とするオレフィン二量体を製造するために用いられる固体リン酸触媒を提供する。
【００１２】
また本発明は、本発明の固体リン酸触媒に、オレフィンを含有する原料を液相にて接触せしめる工程を備え、原料に含まれる水の含有量が、原料全量を基準として１０質量ｐｐｍ以上であり、且つ、原料の飽和水分量以下であることを特徴とするオレフィン二量体の製造方法を提供する。
【００１３】
本発明のオレフィン二量体の製造方法において、オレフィンが炭素数３〜５のモノオレフィンであることが好ましい。
【発明の効果】
【００１４】
本発明によれば、機械的強度とオレフィンの二量化選択性とを高水準で両立し得る固体リン酸触媒を提供することができ、また、そのような固体リン酸触媒を用いてオレフィン二量体を効率よく生産することを可能とするオレフィン二量体の製造方法を提供することができる。
【発明を実施するための最良の形態】
【００１５】
以下に本発明をさらに詳しく説明する。
【００１６】
＜固体リン酸触媒＞
本発明の固体リン酸触媒に用いる無機担体粒子としては、平均細孔径が１５〜２００ｎｍであり且つ平均粒子強度が１２〜５０Ｎであるものであってリン酸を担持できるものであれば特に制限はないが、好ましい例として、珪藻土、滴虫土、繊毛虫土、キーゼルグール、カオリン、フラー土、人工多孔質シリカなどの珪酸質担体及びその混合物の成形体粒子を挙げることができる。担体を成形する場合、十分な強度、細孔容積、比表面積を与える目的でいかなる温度条件でもか焼を行うことができる。成形の方法および成形体の形状については特に制限がなく、例えば打錠成形、押出成形、スプレードライ、転動造粒，油中造粒等の方法で、粒状、板状、ペレット状の各種成形体粒子とすることができ、粒径は０．５〜５ｍｍ程度とすることができる。
【００１７】
本発明に係る無機担体粒子は、平均細孔径が１５〜２００ｎｍであり、好ましくは３０〜２００ｎｍ、より好ましくは３０〜１００ｎｍである。平均細孔径が１５ｎｍ未満の場合には、細孔内に存在する物質の細孔外への拡散抵抗が大きくなるため、細孔内でリン酸の触媒作用により生成したオレフィン二量体がより長い時間細孔内に留まり、オレフィン二量体がリン酸の触媒作用によりさらに三量体以上の重質物に転換されやすくなる。これにより二量化選択性が低下する傾向にある。また、平均細孔径が２００ｎｍを超える場合は、触媒の機械的強度と触媒活性とを両立することが困難となる。例えば、無機担体粒子が二酸化珪素を含んでなるものである場合、平均細孔径が２００ｎｍを超える場合であっても、細孔容積を小さくすることで二酸化珪素構造の密度を大きくして圧壊強度を高めることは可能であるが、細孔容積が小さいと、細孔に担持されるリン酸の量が少なくなるので、単位触媒層容積当りの反応率が低下してしまう。なお、細孔容積を確保しようとすると、担体中の二酸化珪素構造の密度が小さくなるため、担体の圧壊強度が低下してしまう。
【００１８】
本発明において、無機担体粒子の平均細孔径は、用いる無機担体粒子の平均細孔径が１５ｎｍ以上のものであるため、これに適した水銀圧入法を用いて測定される。例えば、島津製作所社製の自動ポロシメータ「Ｍｉｃｒｏｍｅｒｉｔｉｃｓ  ＡｕｔｏｐｏｒｅＩＩ」（商品名）を用いて測定することができる。
【００１９】
また、本発明に係る無機担体粒子は、平均粒子強度が１２〜５０Ｎであり、好ましくは２０〜５０Ｎ、より好ましくは３０〜５０Ｎである。無機担体粒子の平均粒子強度が上記範囲内であると、触媒活性を十分確保しつつ、固体リン酸触媒の機械的強度を十分なものにでき、触媒の充填時及び触媒使用時の触媒粒子の圧壊を有効に防止することができる。平均粒子強度が１２Ｎ未満である無機担体粒子では、触媒の機械的強度を十分に確保できず、平均粒子強度が５０Ｎを超える無機担体粒子では、例えば、担体粒子が二酸化珪素を含んでなるものであれば、担体中の二酸化珪素構造の密度が高くなるため、結果として細孔容積が低下し、単位触媒層容積当りの反応率が低下してしまう。
【００２０】
本発明において、無機担体粒子の平均粒子強度は、無機担体粒子の圧縮破壊強度の平均値が採用される。圧縮破壊強度の平均値は、木屋式硬度計を用いて、無機担体粒子１個を稜線で接触させ、上方から徐々に荷重を加えて触媒粒子が破壊に至る力を測定し、担体粒子２５個の破壊荷重を平均することにより求められる。
【００２１】
次に、本発明の固体リン酸触媒を構成するリン酸について説明する。
【００２２】
本発明に係るリン酸は、リン酸中のオルトリン酸の比率がリン原子換算で６０モル％以上である。すなわち、本発明に係る無機担体粒子に担持されるリン酸は、リン酸中に含まれる全リン原子のモル数に対するオルトリン酸中のリン原子の比率が６０モル％以上である。この場合に、オレフィンの二量化反応に対して優れた活性及び選択性が発現される。上記比率は、７０モル％以上であることが好ましく、８０モル％以上であることがより好ましい。オレフィンの二量化反応において高い活性及び選択性を長期間維持するためには、リン酸中のオルトリン酸と、その他の縮合したポリリン酸等との比率が重要であり、触媒のリン酸中のオルトリン酸の比率が６０モル％以上の状態でオレフィンを接触させることが肝要である。
【００２３】
本発明の固体リン酸触媒を調製する際に用いるリン酸としては、オルトリン酸及びその縮合物であるピロリン酸、ポリリン酸が挙げられるが、加水分解によりリン酸となるもの（リン酸前駆体）、例えば、炭素数１〜８のアルコールのリン酸エステル等も使用することができる。また、それらの混合物であってもよい。
【００２４】
リン酸を無機担体粒子に担持する方法としては、無機担体粒子をリン酸水溶液に浸漬した後乾燥する方法や、無機担体とリン酸水溶液を混合して得られたペーストを成形・乾燥する方法が一般的に用いられる。前者の方法は、二量化反応の際に触媒中のリン酸が反応液中に溶け出すことによってリン酸担持量が減少した場合、触媒の再含浸によりリン酸を適宜補充することができるので特に好ましい。後者の方法の場合、成形の方法及び成形品の形状については、無機担体粒子の成形と同様に行うことができる。
【００２５】
固体リン酸触媒中のリン酸の含有量については、特に限定はされないが、無機担体粒子の質量に対するオルトリン酸換算のリン酸質量の割合として、４０〜２００質量％が好ましい。かかる割合が、４０質量％未満である場合、活性が低くなる若しくは必要とする触媒容量が大きくなり、設備コストが大きくなる傾向にある。また、２００質量％を超える場合、全リン酸に占めるオルトリン酸の比率を６０モル％以上とすることが困難となることから好ましくない。
【００２６】
触媒調製の具体的な態様の例として、無機担体粒子をリン酸水溶液に浸漬した後に乾燥させて担持させる方法について説明する。触媒調製に使用する装置については特に限定は無く、一般的な回分槽を用いることができるが、オレフィンの二量化反応を実施する反応器を用いれば、触媒調製と同時に触媒充填を行うことができる。浸漬に用いるリン酸水溶液の濃度は、通常約１０〜８５質量％で、所望するリン酸担持量に応じて変化させることが好ましい。浸漬時間は、通常１時間程度あるいはそれ以上であれば特に限定されない。浸漬温度は１００℃以下、好ましくは５０℃以下である。１００℃を超える温度条件では、リン酸中のオルトリン酸の比率が小さくなるおそれがあるので好ましくない。また、温度が低すぎると凝固して含浸できなくなるので、０℃以上、さらには１５℃以上が好ましい。
【００２７】
浸漬後、ろ過などの一般的方法でリン酸水溶液の残余分を除去した後に、残留する余剰の水分を蒸発せしめて乾燥させる。乾燥方法としては、大気中に放置してもよいし、気体流を用いてもよい。乾燥に用いる気体は、乾燥条件において気体状態であれば特に限定されないが、空気、窒素ガス、水素ガス、炭素数１〜５の飽和炭化水素ガスが好適である。また、気体中には飽和量以下の水蒸気が含まれていてもよい。例えば、室温において、約２．５体積％以下の水蒸気を含む空気を用いて乾燥を行うことができる。乾燥温度は１００℃以下、好ましくは５０℃以下である。１００℃を越える温度になると、リン酸の縮合が急速に起こり、リン酸中のオルトリン酸の比率が低下するので好ましくない。また、温度が低すぎると乾燥効率が悪くなるので、０℃以上、さらには５℃以上が好ましい。乾燥時間および気体の流速は、乾燥によるリン酸の縮合の進み具合を確認しながら、リン酸中のオルトリン酸の比率がリン原子換算で６０モル％未満とならないように適宜調節する。リン酸の縮合が進行した高縮合リン酸触媒は、再含浸処理によって低縮合状態（オルトリン酸の比率が６０モル％以上の状態）に戻すことができる。
【００２８】
オレフィンの二量化に際して、固体リン酸触媒中の水分量は、固体リン酸触媒の質量を基準として５質量％以上とすることが好ましい。
【００２９】
本発明のオレフィン二量体の製造方法において使用する原料中に含まれるオレフィンとしては、炭素数３〜５の直鎖状、分岐状および環状のいずれかのモノオレフィンが好適である。また、目的生成物に応じて単一のオレフィンであっても、また２種以上のオレフィンの混合物であってもよい。具体的なオレフィンとしては、プロピレン、１−ブテン、シス−２−ブテン、トランス−２−ブテン、イソブチレン、ノルマルペンテン類、イソペンテン類、シクロペンテン類及びこれらの任意の２種以上の組み合わせを挙げることができる。なお、オレフィンの二量化とは、原料オレフィン２モルの反応（オレフィン混合原料の場合には、異なるオレフィン間の反応も含む。）によりオレフィン１モルが生成することを意味する。
【００３０】
また、反応熱を除去する目的で、溶媒を含むオレフィン含有原料を使用することができる。溶媒は、二量化反応条件において液体であって、固体リン酸触媒に対して本質的に不活性であれば特に限定されない。例えば、ノルマルパラフィン、イソパラフィン、ナフテン類、芳香族などの炭化水素を好ましく用いることができる。また、二量化反応工程において反応しなかったオレフィンを含む炭化水素であるラフィネートやＣ４留分中のブタン類等の飽和炭化水素も溶媒として作用する。オレフィン量と溶媒量の比率としては、オレフィンと溶媒を含むオレフィン含有原料の総質量に占めるオレフィンの割合が、１〜６０質量％、好ましくは１０〜５０質量％、より好ましくは１５〜４５質量％となることが望ましい。溶媒の割合が前記上限を超えると生産性が低下し、前記下限を下回ると除熱効率が低くなる。
【００３１】
本発明のオレフィン二量体の製造方法においては、固体リン酸触媒にオレフィン含有原料を液相で接触せしめる。気相での接触においては、コーキングの発生により、オレフィンの二量化反応の活性及び選択性が低下し、触媒寿命が短くなるおそれがあるので好ましくない。
【００３２】
オレフィンの二量化反応に用いる反応器及び反応形式には特に制限はなく、槽型反応器によるバッチ式、セミバッチ式、連続流通式の反応形式、固定床、流動床、移動床等の流通反応器による連続流通式反応などを採用することができる。反応温度は、０〜３００℃、好ましくは２０〜２００℃である。０℃より低温では十分な反応速度が得られず、３００℃より高温では副反応が多くなるので好ましくない。反応圧力は、常圧〜２０ＭＰａが好ましく、常圧未満においては反応系が液相を維持できなくなるおそれがあり、２０ＭＰａを越える場合には設備コストが増大するので好ましくない。ＬＨＳＶは、０．１〜１００ｈｒ−１、好ましくは０．３〜３０ｈｒ−１である。ＬＨＳＶが０．１ｈｒ−１を下回る場合は、生産効率が低下する、あるいは設備が巨大なものとなり、１００ｈｒ−１を超える場合には反応が進行しにくくなるので好ましくない。
【００３３】
本発明のオレフィン二量体の製造方法においては、原料に含まれる水の含有量を、原料全量を基準として１０質量ｐｐｍ以上且つ原料の飽和水分量以下となるように調整される。これにより、反応の進行と共に徐々に触媒中のリン酸の縮合が進行するのを抑制することができ、オレフィン二量体の収率を十分高めることができる。原料における水分量は、反応系中に水分を共存させることによって調整可能である。水分の供給方法としては特に制限はなく、混合装置によってオレフィン含有原料に所定量の水を溶解させて反応器に供給する方法などが挙げられる。オレフィン含有原料中の水分量は、反応器入口温度における該オレフィン含有原料の飽和水分量以下であることが好ましいが、原料濃度、反応温度等の反応条件に応じて最適な添加量を選択する必要がある。水分の添加量が飽和水分量以上となると、凝縮した水が触媒上のリン酸を流出させるため好ましくない。また、リン酸の縮合を確実抑制する観点から、オレフィン含有原料中の水分量は原料の質量を基準として１００質量ｐｐｍ以上であることが望ましい。なお、触媒中のリン酸が減少した場合は、反応系内（触媒層）にリン酸を逐次添加して適宜補充することも可能である。
【実施例】
【００３４】
以下、実施例、比較例により本発明をさらに具体的に説明するが、本発明は以下の実施例に限定されるものではない。
【００３５】
＜触媒の調製＞
（固体リン酸触媒Ａ）
水銀圧入法により測定された平均細孔径が５０ｎｍである合成シリカからなる、粒径が１．１〜２．４ｍｍの概球形である造粒品４０ｍｌを、容量２００ｍｌのビーカーに入った７５質量％リン酸水溶液１００ｍｌに浸漬した。１時間浸漬後、メッシュフィルター上で水溶液を除去し、固体リン酸触媒Ａを調製した。
【００３６】
この触媒Ａについてリン（３１Ｐ）の固体核磁気共鳴分光分析を行ったところ、担持されたリン酸の組成（リン原子換算のモル％、以下同じ。）は、オルトリン酸１００％であり、ピロリン酸及びポリリン酸は存在していなかった。また、中和滴定の結果、触媒Ａ中のリン酸量は、オルトリン酸換算で４７質量％であり、触媒Ａの水洗によるリン酸除去および乾燥の結果、触媒Ａ全質量に対する担体の割合は３７質量％であった。
【００３７】
なお、担体である合成シリカ粒子の平均粒子強度を以下の方法で求めた。粒径が２．０ｍｍの粒子２５個について、それらの圧壊強度を、木屋式硬度計を用いて測定し、平均した。
【００３８】
表１に、無機担体粒子の平均細孔径、平均粒子強度（Ｎ）、及びリン酸の組成を示す。
【００３９】
（固体リン酸触媒Ｂ）
水銀圧入法により測定された平均細孔径が２００ｎｍである合成シリカを担体として用いた以外は固体リン酸触媒Ａの調製と同様にして触媒調製を行い、固体リン酸触媒Ｂを得た。担持されたリン酸の組成は、オルトリン酸１００％であった。また、この触媒Ｂ中のリン酸量は、オルトリン酸換算で４７質量％であり、担体の割合は３７質量％であった。
【００４０】
表１に、無機担体粒子の平均細孔径、平均粒子強度（Ｎ）、及びリン酸の組成を示す。
【００４１】
（固体リン酸触媒Ｃ）
水銀圧入法により測定された平均細孔径が３０ｎｍである合成シリカを担体として用いた以外は固体リン酸触媒Ａの調製と同様にして触媒調製を行い、固体リン酸触媒Ｃを得た。担持されたリン酸の組成は、オルトリン酸１００％であった。また、この触媒Ｃ中のリン酸量は、オルトリン酸換算で４８質量％であり、担体の割合は３６質量％であった。
【００４２】
表１に、無機担体粒子の平均細孔径、平均粒子強度（Ｎ）、及びリン酸の組成を示す。
【００４３】
（固体リン酸触媒Ｄ）
固体リン酸触媒Ａの調製と同様にして、造粒品をリン酸水溶液に浸漬し、メッシュフィルター上で水溶液を除去した。その後更に、温度２５℃、相対湿度６０％の室内にて放置乾燥操作を２０時間行い、固体リン酸触媒Ｄを得た。担持されたリン酸の組成は、オルトリン酸８５％、ピロリン酸１５％でポリリン酸は存在していなかった。また、触媒Ｄ中のリン酸量は、オルトリン酸換算で５４質量％であり、担体の割合は４２質量％であった。
【００４４】
表１に、無機担体粒子の平均細孔径、平均粒子強度（Ｎ）、及びリン酸の組成を示す。
【００４５】
（固体リン酸触媒Ｅ）
水銀圧入法により測定された平均細孔径が１０ｎｍである合成シリカを担体として用いた以外は固体リン酸触媒Ａの調製と同様にして触媒調製を行い、固体リン酸触媒Ｅを得た。担持されたリン酸の組成は、オルトリン酸１００％であった。また、この触媒Ｅ中のリン酸量は、オルトリン酸換算で４８質量％であり、担体の割合は３６質量％であった。
【００４６】
表１に、無機担体粒子の平均細孔径、平均粒子強度（Ｎ）、及びリン酸の組成を示す。
【００４７】
（固体リン酸触媒Ｆ）
固体リン酸触媒Ａの調製と同様にして、造粒品をリン酸水溶液に浸漬し、メッシュフィルター上で水溶液を除去した。その後更に、温度１１０℃の乾燥オーブン内で１０時間乾燥操作を行い、固体リン酸触媒Ｆを得た。担持されたリン酸の組成は、オルトリン酸５６％、ピロリン酸３９％、ポリリン酸５％であった。また、触媒Ｆ中のリン酸量は、オルトリン酸換算で５４質量％であり、担体の割合は４２質量％であった。
【００４８】
表１に、無機担体粒子の平均細孔径、平均粒子強度（Ｎ）、及びリン酸の組成を示す。
【００４９】
（固体リン酸触媒Ｇ）
水銀圧入法により測定された平均細孔径が２５０ｎｍである合成シリカを担体として用いた以外は固体リン酸触媒Ａの調製と同様にして触媒調製を行い、固体リン酸触媒Ｅを得た。担持されたリン酸の組成は、オルトリン酸１００％であった。また、この触媒Ｅ中のリン酸量は、オルトリン酸換算で４７質量％であり、担体の割合は３７質量％であった。
【００５０】
表１に、無機担体粒子の平均細孔径、平均粒子強度（Ｎ）、及びリン酸の組成を示す。
【００５１】
【表１】
0005385543.tif 000002
【００５２】
＜ブテンの二量化反応＞
（実施例１）
固体リン酸触媒Ａの１０ｍｌを管形ステンレス鋼製反応器（内径１２ｍｍ）に充填した。この反応器の上部より、ブテン混合原料（イソブチレン３５質量％、ノルマルブテン類２質量％、ブタン類６３質量％）にこの混合原料の質量基準で２００質量ｐｐｍの水を添加したものを、ＬＨＳＶ２０ｈ−１にて供給し、下部より抜き出しながら二量化反応を実施した。圧力は５．０ＭＰａ、触媒層入口温度を９０℃として液相状態を維持した。ブテン混合原料の供給開始より２４時間後の反応結果を表２に示す。
【００５３】
なお、表２中、「全ブテン転化率（％）」、「Ｃ８選択率（％）」及び「Ｃ８収率（％）」はそれぞれ下記式より算出した値である。
全ブテン転化率（％）＝［１−（生成物中の全ブテン質量濃度／原料中の全ブテン質量濃度）］×１００
Ｃ８選択率（％）＝（生成物中のＣ８質量濃度／（原料中の全ブテン質量濃度−生成物中の全ブテン質量濃度）×１００
Ｃ８収率（％）＝全ブテン転化率×Ｃ８選択率／１００
【００５４】
（実施例２）
固体リン酸触媒Ｂを用いた以外は実施例１と同様にして二量化反応を実施した。ブテン混合原料の供給開始より２４時間後の反応結果を表２に示す。
【００５５】
（実施例３）
固体リン酸触媒Ｃを用いた以外は実施例１と同様にして二量化反応を実施した。ブテン混合原料の供給開始より２４時間後の反応結果を表２に示す。
【００５６】
（実施例４）
ブテン混合原料中に添加する水の濃度を、ブテン混合原料の質量基準で１２００質量ｐｐｍとした以外は、実施例１と同様にして二量化反応を実施した。ブテン混合原料の供給開始より２４時間後の反応結果を表２に示す。
【００５７】
（実施例５）
ブテン混合原料の組成をイソブチレン１１質量％、ノルマルブテン類３８質量％、ブタン類５１質量％とし、これに添加する水の濃度をブテン混合原料の質量基準で１２００質量ｐｐｍとし、触媒層入口温度を１３０℃とした以外は、実施例１と同様にして二量化反応を実施した。ブテン混合原料の供給開始より２４時間後の反応結果を表２に示す。なお、実施例５においては、原料のブテンの構成が他の実施例の場合に比べ、反応性の高いイソブチレンに対する反応性の低いノルマルブテン類の比率が高いため、全ブテンの転化率及びＣ８収率は低い値となっているが、Ｃ８選択率は高い値となっている。
【００５８】
（実施例６）
固体リン酸触媒Ｄを用いた以外は実施例１と同様にして二量化反応を実施した。ブテン混合原料の供給開始より２４時間後の反応結果を表２に示す。
【００５９】
（比較例１）
固体リン酸触媒Ｅを用いた以外は実施例１と同様にして二量化反応を実施した。ブテン混合原料の供給開始より２４時間後の反応結果を表２に示す。
【００６０】
（比較例２）
固体リン酸触媒Ｆを用いた以外は実施例１と同様にして二量化反応を実施した。ブテン混合原料の供給開始より２４時間後の反応結果を表２に示す。
【００６１】
（比較例３）
固体リン酸触媒Ｇを用いた以外は実施例１と同様にして二量化反応を実施した。ブテン混合原料の供給開始より２４時間後の反応結果を表２に示す。
【００６２】
（比較例４）
水の含有量が１０質量ｐｐｍ未満であるブテン混合原料を用いた以外は、実施例１と同様にして二量化反応を実施した。ブテン混合原料の供給開始より２４時間後の反応結果を表２に示す。
【００６３】
【表２】
0005385543.tif 000003
【００６４】
以上の結果から、固体リン酸触媒Ａ〜Ｄは、十分な機械的強度を有するものでありながら、オレフィンの二量化に対する活性及び選択性に優れることが明らかになった。
【産業上の利用可能性】
【００６５】
本発明によれば、機械的強度とオレフィンの二量化選択性とを高水準で両立し得る固体リン酸触媒を提供することができ、また、そのような固体リン酸触媒を用いてオレフィン二量体を効率よく生産することができる。